(57)【要約】【課題】  仏壇・仏具においては近年、宗派にも差は見られるものの華麗さ豪華さに加え、より荘厳さを求める機運にあり、金粉塗布はもとより金箔の貼付、更には蒔絵の施用が盛んであるが、金粉塗布面、金箔貼付面の光反射を抑制する必要性があり、従来の手法での耐久性等の課題に対する新しい艶消し塗膜面の形成技術を提供する。【解決手段】  仏壇・仏具の基本的な塗膜面の上面に施用された金粉塗布や金箔貼付後の乾燥後表面に、専用の艶消し塗料を用いることなく、既存の箔止剤と溶媒を適宜な割合で調合し、規定の膜圧に塗布することにより、金粉塗布面、金箔貼付面等の輝きや荘厳さを損なうことなく、外光や室内照明の反射を確実に抑制できかつ耐久性にも優れる塗膜構造。【選択図】  図１
2009050595.tif 000002
【特許請求の範囲】
【請求項１】
基材上にシーラ処理、下地塗装、彩色塗装、仕上げ塗装に加え、かしゅう塗装および金粉塗布を行う装飾構造において、前記金粉を均等に塗布し固定・乾燥後に、その上面に箔止剤100Vol％に対し溶媒50〜500Vol％の割合で調合した塗料を、塗膜厚を1〜500μmの厚さに吹き付け後３〜１０日間の乾燥行程を経て、かしゅう塗装面及び金粉塗布面の光反射を抑制し艶消しを付加した装飾塗膜構造をその全面又は一部の面に施用したことを特徴とする仏壇・仏具。
【請求項２】
前記において、金粉を塗布することに代えて金箔を貼付することを特徴とする請求項１に記載の仏壇・仏具。
【請求項３】
前記において金粉塗布或いは金箔貼付の上面に蒔絵を施用することを特徴とする請求項１又は請求項２のいずれかに記載の仏壇・仏具。
【請求項４】
前記において金粉塗布或いは金箔貼付の上面に艶消しを付加した後に、蒔絵を施用することを特徴とする請求項１又は請求項２のいずれかに記載の仏壇・仏具。
【請求項５】
基材の木目を表層に表現するため、基材上にシーラ処理、かしゅう塗装及び金粉塗布を行う装飾構造において、金粉を均等に塗布し固定・乾燥後に、その上面に箔止剤100Vol％に対し溶媒50〜500Vol％の割合で調合した塗料を、塗膜厚を1〜500μmの厚さに吹き付け後３〜１０日間の乾燥行程を経て、かしゅう塗装面及び金粉塗布面の光反射を抑制し艶消しを付加した装飾塗膜構造をその全面又は一部の面に施用したとしたことを特徴とする仏壇・仏具。
【発明の詳細な説明】
【技術分野】
【０００１】
本技術は主に仏壇・仏具に施用する塗膜処理において、かしゅう塗装面に金粉塗布或いは金箔貼付並びに蒔絵施用の表面の光沢を艶消しとするための技術に関する。
【背景技術】
【０００２】
仏壇・仏具の材表面は本格的な漆仕上げから、かしゅう塗装、又はかしゅう塗装の上面に金粉塗布又は金箔の貼付、更には蒔絵等を施用して、荘厳性を高める工夫が実施されているが、宗派によっては仏壇・仏具の全面に亘って金粉塗布又は金箔貼付処理が形成されるため、外光又は室内照明のその光源がその塗膜面に反射し、部分的に眩しさを発生させることがある。
【０００３】
これらの対策として、金粉塗布又は金箔貼付後に艶消し塗料を刷毛塗りしてなどを施用して対応した事例も見られたが、塗膜厚さを均一に施用することが非常に困難なため、経年的に塗膜面のひび割れ現象等がみられ、根本的な解決には至っていないのが現状である。
【０００４】
また、艶消しの技術として事前に塗装を行う基材の表面を凹凸に加工し、塗装面から入射する光を基材表面の凹凸で拡散・散光させ、視野的に眩しさを低減する方法が提起されている。（特許文献１参照）しかし、本方法をかしゅう塗装後の金粉塗布や金箔貼付を行う仏壇・仏具の艶消し塗装に採用するには不向きである。
【０００５】
また、透明又は半透明の塗料に平均粒径が1.8μm以下の光拡散剤を添加剤として用いる合成樹脂材料で艶消し塗装する装飾製品が提案されている。（特許文献２）
しかし、本塗料を用いて仏壇・仏具に応用した場合、かしゅう塗布面、金粉塗布或いは金箔貼付面の輝きを阻害する可能性があり、また艶消し度を自由にコントロールするには無理がある。
【０００６】
また、透明な塗料に大きさが100μm以下の雲母やシリカを混在させてその混在物の表面で入射する外光を拡散させて視野的に入射光の反射の眩しさを軽減させる艶消し塗料及びその塗装方法が提案されている。（特許文献３参照）
しかし、本技術をかしゅう塗装、金粉塗布或いは金箔貼付した面の荘厳さを正確に表現するための仏壇・仏具の艶消し塗装とするには、艶消し塗装表面での光拡散が支配的となり不向きである。
【０００７】
【特許文献１】特開２００６−１６７５８１号  公開公報
【特許文献２】特開２００５−１４４０８号  公開公報
【特許文献３】特開平９−１５７５４５号  公開公報
【発明の開示】
【発明が解決しようとする課題】
【０００８】
近年、仏壇・仏具も艶やかな彩色や荘厳性を求める機運にあるため、宗派にも差は見られるものの、その全部若しくは前面の一部に金粉塗布や金箔の貼付更には蒔絵を施用した商品を用意する必要に迫られている。
仏壇業界の先駆者は、金粉塗布や金箔貼付の上面に艶消し塗料を刷毛塗りした製品を開発したが、艶消し塗布面の均一性に乏しく経年と共に塗膜面に断裂が発生するなど、効果的な技術開発が望まれていた。
【０００９】
提示した特許文献にも見られるように自動車業界、建築分野のニーズにより、塗料メーカーを主体に多種な艶消し剤及び艶消し塗装方法が提起されているが、塗料そのものに艶消し効果を持たせた技術が中心であり、仏壇・仏具の仕上げ面としてのかしゅう塗装、金粉塗布、金箔貼付、蒔絵の施用を十分に表現しながら、なおかつ最終塗膜面の艶消しを実現できる技術は開発されていないのが現状である。
【００１０】
発明者らは、この現状に立脚し、特別な艶消し塗料を用いなくても仏壇・仏具に求められる、かしゅう塗装、金粉塗布、金箔貼付、蒔絵の施用表面の光沢を全面的に抑制する技術の開発に至ったのである。
【課題を解決するための手段】
【００１１】
上記技術的課題を解決するため、
請求項１に記載する発明の手段は、仏壇・仏具の構成部材となる基材上にシーラ処理、下地塗装、彩色塗装、仕上げ塗装に加え、かしゅう塗装および金粉塗布を行う装飾構造において、前記金粉を均等に塗布し固定・乾燥後に、その上面に箔止剤と溶媒を適宜な割合で調合した塗料を、塗膜厚を一定の膜厚に吹き付け後数日間の乾燥行程を経て、かしゅう塗膜面及び金粉塗布面の光反射を抑制し艶消しを付加した装飾塗膜構造をその全面又は一部に施用する仏壇・仏具としたことにある。
【００１２】
次に、請求項２に記載する発明の手段は、請求項１記載の金粉塗布に代えて、金箔の貼付を行う装飾構造において、前記同様の金箔貼付表面の光反射を抑制し艶消しを付加した装飾塗膜構造をその全面又は一部に施用する仏壇・仏具としたことにある。
【００１３】
次に、請求項３に記載する発明の手段は、請求項１又は請求項２記載の金粉塗布或いは金箔貼付の上面に更に蒔絵を施用して前期同様のかしゅう塗装面及び金粉塗布面或いは金箔貼付面並びに蒔絵施用面の光反射を抑制した艶消しを付加した装飾塗膜構造をその全面又は一部に施用する仏壇・仏具としたことにある。
【００１４】
次に、請求項４に記載する発明の手段は、請求項１又は請求項２記載の金粉塗布或いは金箔貼付の上面に本発明技術による光反射を抑制した艶消しを付加した後、その上面に蒔絵を施用し、蒔絵施用面以外の部分の反射を抑制した艶消しを付加した装飾塗膜構造をその全面又は一部に施用する仏壇・仏具としたことにある。
【００１５】
次に、請求項５に記載する発明の手段は、仏壇・仏具においてはその基材の表情をそのままを装飾に表現・活用する場合に、構成部材となる基材上にシーラ処理、かしゅう塗装を施しその乾燥行程において、金粉を塗布して行う装飾構造において、前記金粉を均等に塗布し固定・乾燥後に、その上面に箔止剤と溶媒を適宜な割合で調合した塗料を、塗膜厚を一定の膜厚に吹き付け後数日間の乾燥行程を経て、かしゅう塗装面及び金粉塗布面の光反射を抑制し艶消しを付加した装飾塗膜構造をその全面又は一部に施用する仏壇・仏具としたことにある。
【発明の効果】
【００１６】
かしゅう塗装及び金粉塗布或いは金箔貼付の表面の特有の光沢により、外光や屋内照明によって起こる部分的な光反射を、本装飾塗膜構造を施用することにより、全ての塗膜表面が一様な艶消し又は蒔絵施用面を除く面の艶消しを、特別な艶消し加工又は艶消し剤を用いることなく、箔止剤と溶媒の調合割合とその膜厚に基づき任意にコントロールしたことによる荘厳な雰囲気を持たせることができるため、仏壇・仏具としての尊大さが倍増する。
【００１７】
また、本装飾塗膜構造を施用することによりそのままでは傷つきやすいかしゅう塗装面及び金粉塗布面或いは金箔貼付面を、埃、ガス、蝋燭及びお線香の煙、手あかや人体の油脂等の付着から防護し、また、それらに基づく汚損が発生しても容易に汚損物質のみを取り除くことができるため簡単な掃除により汚損再生が容易で、長期間に亘る荘厳な光沢保持が可能となる。
【００１８】
また、本装飾塗膜構造を施用するための箔止剤は、塗布乾燥後の硬度が高いためその下層に施用した各層の塗膜の保護に役立ち、塗膜全体の耐久性の向上にも役立つ。
【発明を実施するための最良の形態】
【００１９】
請求項１に記載した発明の手段について図１を用いて説明する。
図１に示すように仏壇・仏具には主に木材が使われるため、木材を主体とする基材１の表面を鉋掛けやペーパー等により平滑化し、更にヤニ溶出防止などの目的でシーラ処理２を行い、その上に下地塗装３が施され、その上面に目的の色調を表現する色彩塗装４を施し、その保護を兼ねてポリエステル素材系の透明の仕上げ塗装５が施される。
仏壇・仏具の多くはこの塗膜構造で商品化されることが多いが、宗派の求めるところと荘厳さを醸し出すために、近年、更にその全面又は一部に黄金色の彩色を施すことが多様化・要求されつつある。
【００２０】
それらのニーズに応えるべく、透明の仕上げ塗装５の上面にかしゅう塗装６を施用し、半乾燥状態の時点で金粉７を均等に塗布した後、１〜３週間の乾燥を行う。
金粉７のかしゅう塗装６への固着を確認後、艶消しとして箔止剤100Vol％に対しシンナーなどの溶媒を50〜500Vol％割合で調合した塗料を、かしゅう塗装６及び金粉７の塗布面全体に、その塗膜厚さを1〜500μm、好ましくは50〜200μmの厚さ範囲で吹きつけ塗装を行い、更に３〜１０日間の乾燥を行う事によって艶消し塗膜１０が実現する。その結果、かしゅう塗装６及び金粉７の塗布面全体に外光や室内照明の光源から入射する光の反射を抑制する艶消し塗膜１０が発現しことにより、落ち着いた色調並びに荘厳な黄金色の装飾構造が実現できる。
【００２１】
前記において、金粉７の塗布に当たっては刷毛塗り最も適しているが、かしゅう塗装６の表面を阻害することなく金粉７を均等に塗布できる手法であれば本発明においてはその工法を限定しない。
もちろん、かしゅう塗装６や金粉７の塗布作業に当たっては、施用の不必要な箇所をマスキングして塗膜形成を防止する対策を講じることは標準行程であり、かしゅう塗装６や金粉７の塗布時及び乾燥の環境条件としては無塵が必須である。
【００２２】
次に、請求項２に記載した発明について図２を用いて説明する。
図２に示すように、請求項１で示したかしゅう塗装６の上面に金粉７を均等に塗布する工程に代わり、かしゅう塗装６の上面に直接金箔８を貼付して、全面に鮮やかな黄金色を表現した仏壇・仏具のニーズもある。
この場合、かしゅう塗装６の面が乾燥後に、接着剤を用いて金箔８を隙間なく貼付し、固着が確認された後、艶消しとして箔止剤100Vol%に対しシンナーなどの溶媒50〜500Vol％の割合で調合した塗料を、金箔８貼付面全体に、その塗膜厚さを1〜500μm、好ましくは50〜200μmの厚さ範囲で吹き付け塗装を行い、更に３〜１０日間の乾燥を行う事によって艶消し塗膜１０が実現する。
【００２３】
前記の場合、彩色塗装４が淡色系統で施用された場合、かしゅう塗装６を省略し、仕上げ塗装５の上面に、直接、接着剤等を用いて金箔８を貼付し乾燥後、その上面に本発明の艶消し塗膜１０を形成することも本発明に含むものとする。
【００２４】
前記の結果、貼付した金箔８の上面に外光や室内照明の光源から入射する光の反射を抑制する艶消し塗膜１０が発現しことにより、落ち着いた色調並びに荘厳な黄金色の装飾構造が実現できる。この場合も仏壇・仏具の一部に施用する場合、施用が不必要な部分への必要に応じたマスキングや乾燥工程での無塵化が必須である。
【００２５】
次に、請求項３に記載した発明について図３を用いて説明する。
請求項１並びに請求項２に示す装飾構造の仏壇・仏具が主流ではあるが、より高級感を醸し出すため、仏壇内部正面、扉、前面の引き出し表面等に蒔絵９を施す場合がある。
【００２６】
図３に示すように、かしゅう塗装６と金粉７の塗布による塗装面の上面に蒔絵９を施用し固着後、その上面に艶消しとして箔止剤100Vol％に対しシンナーなどの溶媒50〜500Vol％の割合で調合した塗料を、かしゅう塗装６及び金粉７の塗布並びに蒔絵９の施用面全面に、その塗膜厚さを1〜500μm、好ましくは50〜200μmの厚さ範囲で吹き付け塗装を行い、更に３〜１０日間の乾燥を行う事によって艶消し塗膜１０が実現する。
【００２７】
また、かしゅう塗装６の上面に金箔８を貼付した後、その上面に蒔絵９を施用し固着後、その上面に艶消しとして箔止剤100Vol％に対しシンナーなどの溶媒50〜500Vol％の割合で調合した塗料を、金箔８貼付及び蒔絵９施用面全面に、その塗膜厚さを1〜500μm、好ましくは50〜200μmの厚さ範囲で吹き付け塗装を行い、更に３〜１０日間の乾燥を行う事によって艶消し塗膜１０を実現することも本発明に含むものとする。
【００２８】
前記において金粉７の塗布に当たっては刷毛塗り最も適しているが、かしゅう塗装６の表面を阻害することなく金粉７を均等に塗布できる手法であれば本発明においてはその工法を限定しない。
【００２９】
また、前記において金箔８の貼付を施用するにあたり、彩色塗装４が淡色系統で施用された場合、かしゅう塗装６を省略し、仕上げ塗装５の上面に、直接、接着剤等を用いて金箔８を貼付し乾燥後、その上面に本発明の艶消し塗膜１０を形成することも本発明に含むものとする。
【００３０】
以上の如く、蒔絵９を施用した装飾面の艶消し及び保護にも本発明技術を用いることが可能である。また、本発明の塗膜形成を仏壇・仏具の一部に施用する場合、施用が不必要な部分への必要に応じたマスキングや乾燥工程での無塵化が必須である。
【００３１】
次に、請求項４の発明について、図４を用いて説明する。
図４に示すように、かしゅう塗装６の表面及び金粉７塗布面の部位のみを艶消しとするために、かしゅう塗装６の表面及び金粉７塗布面の乾燥・固着後、その上面に、艶消しとして箔止剤100Vol％に対しシンナーなどの溶媒50〜500Vol％の割合で調合した塗料を、その塗膜厚さを1〜500μm、好ましくは50〜200μmの厚さ範囲で吹き付け塗装を行い、３〜１０日間の乾燥後、その上面に蒔絵９を施用し、蒔絵施用部分以外の部位のみ艶消し塗膜１０を実現し、蒔絵９の特徴を活かした鮮やかな色調をそのまま表現するものである。
【００３２】
また、かしゅう塗装６の表面及び金箔８貼付面の部位のみを艶消しとするために、金箔８貼付面の乾燥・固着後、その上面に、艶消しとして箔止剤100Vol％に対しシンナーなどの溶媒50〜500Vol％の割合で調合した塗料を、その塗膜厚さを1〜500μm、好ましくは50〜200μmの厚さ範囲で吹き付け塗装を行い、３〜１０日間の乾燥後、その上面に蒔絵９を施用し、蒔絵９施用部分以外の部位のみ艶消し塗膜１０を実現し、蒔絵９の特徴を活かした鮮やかな色調をそのまま表現することも本発明に含むものとする。
【００３３】
前記において、金箔８の貼付を施用するにあたり、彩色塗装４が淡色系統で施用された場合、かしゅう塗装６を省略し、仕上げ塗装５の上面に、直接、接着剤等を用いて金箔８を貼付し乾燥後、その上面に本発明の艶消し塗膜１０の形成を行うことも本発明に含むものとする。
【００３４】
次に、請求項５の発明について、図５を用いて説明する。
仏壇・仏具においては、高級或いは稀少木材を用いる場合、その素材特有の表面表情を活用した加工、装飾を施すことがある。
【００３５】
基材１の表面を鉋掛けやペーパー等により平滑化し、更にヤニ溶出防止などの目的でシーラ処理２を行い、その上面に淡色系統のかしゅう塗装６を施用し、該かしゅう塗装６の乾燥工程中に金粉７を均等に塗布し１〜３週間の乾燥・固着後、その上面に艶消しとして箔止剤100Vol％に対しシンナーなどの溶媒50〜500Vol％の割合で調合した塗料を、その塗膜厚さを1〜500μm、好ましくは50〜200μmの厚さ範囲で吹き付け塗装を行い、更に３〜１０日間の乾燥を行う事によって、基材１特有の木目等を浮き彫りにした艶消し塗膜１０が実現する。
【００３６】
また、基材１の表面を鉋掛けやペーパー等により平滑化し、更にヤニ溶出防止などの目的でシーラ処理２を行い、仕上げ塗装５の上面に該塗装の乾燥工程中に、直接、金粉７を均等に塗布し、１〜３週間の乾燥・固着後、その上面に艶消しとして箔止剤100Vol％に対しシンナーなどの溶媒50〜500Vol％の割合で調合した塗料を、その塗膜厚さを1〜500μm、好ましくは50〜200μmの厚さ範囲で吹き付け塗装を行い、更に３〜１０日間の乾燥を行う事によって、基材１特有の木目等を浮き彫りにした艶消し塗膜１０が実現することも本発明に含むものとする。
【００３７】
本技術の施用により、基材１に用いた木材等の木目が視認できかつ外光や室内照明による光の反射が艶消し塗膜１０の作用により、眩しさが抑制され、より一層重厚さや荘厳さが醸し出される仏壇・仏具を提供できるのである。
【００３８】
前記において、前記金粉７の塗布に当たっては刷毛塗り最も適しているが、かしゅう塗装６の表面を阻害することなく金粉７を均等に塗布できる手法であれば本発明においてはその工法を限定しない。
この場合も仏壇・仏具の一部に施用する場合、施用が不必要な部分への必要に応じたマスキングや乾燥工程での無塵化が必須である。
【００３９】
なお、請求項１から請求項５の本発明に用いる箔止剤は、３０〜７０％消しの仕様品を用いることが最適であり、本発明技術に用いる艶消し塗膜を形成する艶消塗料は、箔止剤とシンナーなどの溶媒の調合割合比率を適宜調整することによって、艶消しの度合いをコントロール可能であることが最大の特徴でもある。
【産業上の利用可能性】
【００４０】
家庭用若しくは業務用向けの食器、家具、装飾品、調度品において、かしゅう塗装品及びかしゅう塗装の上面に金粉塗布又は金箔の貼付若しくはその上面に蒔絵などを施した塗装装飾品に全面的に応用可能である。
【図面の簡単な説明】
【００４１】
【図１】請求項１記載のかしゅう塗装面及び金粉塗布面の艶消し装飾の断面
【図２】請求項２記載の金箔貼付面の艶消し装飾の断面
【図３】請求項３記載のかしゅう塗装面及び金粉塗布面並びに蒔絵を施用した面の艶消し装飾の断面
【図４】請求項４記載のかしゅう塗装面及び金粉塗布面の艶消し装飾の後、蒔絵を施用する装飾の断面
【図５】請求５記載の基材の木目等を表現する、かしゅう塗装面及び金粉塗布面の艶消し装飾の断面
【符号の説明】
【００４２】
１  基材
２  シーラ処理
３  下地塗装
４  彩色塗装
５  仕上げ塗装
６  かしゅう塗装
７  金粉
８  金箔
９  蒔絵
１０  艶消し塗膜
【図１】
2009050595.tif 000003
【図２】
2009050595.tif 000004
【図３】
2009050595.tif 000005
【図４】
2009050595.tif 000006
【図５】
2009050595.tif 000007